(57)【要約】【課題】熱応力に対する耐久性を高めた金属粉焼結ペーストを提供する。【解決手段】平均粒径（メジアン径）が０．３μｍ〜５μｍの銀の粒子を主成分として含み、ＣＶ値（標準偏差/平均値）が５％未満の無機スペーサー粒子を更に含み、実質的に樹脂を含まない金属粉焼結ペーストを提供する。【選択図】なし【特許請求の範囲】
【請求項１】
平均粒径（メジアン径）が０．３μｍ〜５μｍの銀の粒子を主成分として含み、
ＣＶ値（標準偏差/平均値）が５％未満の無機スペーサー粒子を更に含み、
実質的に樹脂を含まない金属粉焼結ペースト。
【請求項２】
前記無機スペーサー粒子がシリカから成ることを特徴とする、請求項１に記載の金属粉焼結ペースト。
【請求項３】
前記無機スペーサー粒子の平均粒径（メジアン径）が１０〜６０μｍである事を特徴とする、請求項１または2に記載の金属粉焼結ペースト。
【請求項４】
前記銀の粒子は、フレーク状である請求項１〜３のいずれか一項に記載の金属粉焼結ペースト。
【請求項５】
前記銀の粒子は、平均粒径（メジアン径）が０．３μｍ未満の粒子の含有量が５質量％以下である請求項１〜４のいずれか一項に記載の金属粉焼結ペースト。
【請求項６】
前記銀の粒子は、平均粒径（メジアン径）が０．５μｍ以下の粒子の含有量が１５質量％以下である請求項５に記載の金属粉焼結ペースト。
【請求項７】
分散媒として有機溶剤を更に含む請求項１〜６のいずれか一項に記載の金属粉焼結ペースト。
【請求項８】
前記有機溶剤の沸点が、１５０〜２５０℃の範囲である請求項７に記載の金属粉焼結ペースト。
【請求項９】
前記金属粉焼結ペーストの焼結後の導電性材料の電気抵抗が６μΩ・ｃｍ以下である請求項１〜８のいずれか一項に記載の金属粉焼結ペースト。
【請求項１０】
前記銀の粒子の含有量が、前記ペーストに対して７０質量％以上である請求項１〜９のいずれか一項に記載の金属粉焼結ペースト。
【請求項１１】
ＣＶ値（標準偏差/平均値）が５％未満の無機スペーサー粒子と、平均粒径（メジアン径）が０．３μｍ〜５μｍの銀の粒子とを混合することを含み、ただし実質的に樹脂とは混合しない金属粉焼結ペーストの製造方法。
【請求項１２】
請求項１〜１０のいずれか一項に記載の金属粉焼結ペーストを焼成する工程を含む導電性材料の製造方法。
【請求項１３】
前記焼成が、１６０℃〜３００℃の範囲の温度で行われる請求項１２に記載の導電性材料の製造方法。
【請求項１４】
前記焼成は、１６０℃〜２５０℃で３０〜１２０分の大気オーブン中で行われる請求項１２に記載の導電性材料の製造方法。
【発明の詳細な説明】
【技術分野】
【０００１】
本発明は、金属粉焼結ペースト及びその製造方法、ならびに導電性材料の製造方法に関する。
【背景技術】
【０００２】
従来、発光素子を光源とする発光装置やパワー半導体装置において、実装部材の上にパワー半導体素子等を配置する際、金属粒子を有機溶剤などの分散媒に分散した金属粉焼結ペーストを用いたものが知られている。実装部材とパワー半導体素子等との間に金属粉焼結ペーストを配置し、２００℃前後の加熱によって金属粉焼結ペースト中の金属粒子同士が焼結する事で接合を行っている。
【０００３】
また、発光素子と実装部材との接合方法としては、樹脂を含む接着剤や共晶を用いた鉛フリー共晶半田を発光素子と実装部材との間に配置する方法が知られている。
【０００４】
ただし、鉛フリー半田は、一般的に融点が３００℃以上であるため、高温加熱による部材劣化や、接合後冷却時における発光素子と実装部材との熱膨張係数の差による応力で、部材損傷が発生する可能性がある。そのため、鉛フリー半田を用いる方法では、使用できる実装部材の選択肢が狭い場合もある。
【０００５】
金属粉焼結ペーストにおいて、例えば金属粉として銀を用いる場合は、理論的耐熱限界となる銀の融点は約９６２℃であるが、２００℃前後の加熱により接合する。従って、金属粉焼結ペーストは、得られる発光装置の接合温度および耐熱性の点で、共晶を用いた鉛フリー共晶半田に比べて優れている。
また金属粉焼結ペーストにおいて、金属粉として金を含まない場合、発光素子の実装によく用いられる金錫共晶半田に比べて安価である。
【０００６】
金属粉焼結ペーストには樹脂を含むものもあるが、焼結により高温が必要となる点と、樹脂成分、もしくは樹脂の揮発分が周辺部材を汚染する点で、樹脂を含まず揮発性有機溶剤を分散媒とするものが優れる。
【０００７】
金属粉焼結ペーストを用いる方法は、樹脂を含む接着剤を用いる方法に比べ、樹脂劣化が発生しないため、得られた発光装置の耐熱性や放熱性の点で優れている。
【０００８】
金属粉焼結ペーストとして、例えば、平均粒径が３μｍ以下の球形Ｃｕ粉末と、アスペクト比が３以上で、かつ平均粒径が１０μｍ以上の扁平Ｃｕ粉末と、ガラスフリットと、焼き付けるための熱処理工程で溶融しない無機材料からなる平均粒径が３０μｍ以上の球形無機粉末とを含有し、前記無機粉末がセラミック系材料を含むものが知られている（例えば、特許文献１）。また、一次粒子の個数平均粒子径が４０ｎｍ〜４００ｎｍの銀微粒子と、溶剤と、示差走査熱量を用いた測定で得られるＤＳＣチャートにおける吸熱ピークの極大値が８０℃から１７０℃の範囲にある熱可塑性樹脂粒子とを含む導電性組成物も知られている（例えば、特許文献２）。
【先行技術文献】
【特許文献】
【０００９】
【特許文献１】特許第５９６２６７３号
【特許文献２】国際公開第２０１６／０６３９３１号
【発明の概要】
【発明が解決しようとする課題】
【００１０】
金属粉焼結ペーストを焼結後に得られる導電性材料は、金属同士がネットワークを形成するため、弾性率がバルク金属と比べると低い。しかし、このような導電性材料の弾性率は、銀ペースト等の樹脂を含む導電性接着剤より高くなる。このため、このような導電性材料を用いて線膨張係数の異なる発光素子と実装部材を接合した場合に、熱応力が加えられても弾性率が高く変形しにくいので、クラックや破断による接合強度の低下を引き起こす事がある。
【００１１】
そこで、本発明は、熱応力に対する耐久性を高めた金属粉焼結ペースト及びその製造方法ならびに、その金属粉焼結ペーストを用いた導電性材料の製造方法を提供するものである。
【課題を解決するための手段】
【００１２】
本実施形態に係る金属粉焼結ペーストは、平均粒径（メジアン径）が０．３μｍ〜５μｍの銀の粒子を主成分として含み、ＣＶ値（標準偏差／平均値）が５％未満の無機スペーサー粒子を更に含み、実質的に樹脂を含まない。
【００１３】
本実施形態に係る金属粉焼結ペーストの製造方法は、ＣＶ値（標準偏差／平均値）が５％未満の無機スペーサー粒子と、平均粒径（メジアン径）が０．３μｍ〜５μｍの銀の粒子とを混合することを含み、ただし実質的に樹脂とは混合しない。
【００１４】
本実施形態に係る導電性材料の製造方法は、前記金属粉焼結ペーストを焼成する工程を含む。
【発明の効果】
【００１５】
これにより、熱応力に対する耐久性を高めた金属粉焼結ペースト及びその製造方法ならびに、その金属粉焼結ペーストを用いた導電性材料の製造方法を提供することができる。
【発明を実施するための形態】
【００１６】
以下、本実施形態の金属粉焼結ペースト、金属粉焼結ペーストの製造方法、ならびに導電性材料および導電性材料の製造方法について説明する。
【００１７】
本実施形態の金属粉焼結ペーストは、平均粒径（メジアン径）が０．３μｍ〜５μｍの銀の粒子を主成分として含み、ＣＶ値（標準偏差／平均値）が５％未満の無機スペーサー粒子を更に含み、実質的に樹脂を含まない。ＣＶ値（Coefficient of Variation）とは、粒子径の均一さ、平均粒子径に対する標準偏差の割合を示すものである。
【００１８】
【数１】
2018190540.tif 000002
【００１９】
また、本実施形態の金属粉焼結ペーストの製造方法は、ＣＶ値（標準偏差／平均値）が５％未満の無機スペーサー粒子と、平均粒径（メジアン径）が０．３μｍ〜５μｍの銀の粒子とを混合することを含み、ただし実質的に樹脂とは混合しない。
【００２０】
本実施形態の金属粉焼結ペーストにおいては、ＣＶ値（標準偏差／平均値）が５％未満の無機スペーサー粒子がダイボンド時のペーストの押し潰しを防ぐため、ペーストを厚く形成する事が可能になり、結果として熱応力による変形時の変形率を低減する事ができ、強度の低下を抑える事で、信頼性の高い半導体装置等の製造が可能になる。
【００２１】
半導体素子をチップとも呼ぶ。半導体素子はＬＳＩやＩＣなどの半導体の他、ＬＥＤやＬＤなどの半導体発光素子も使用することができる。半導体素子は発熱量の大きいパワー半導体と呼ばれる半導体素子や熱の他に光を放出する半導体発光素子に好適に使用することができる。
【００２２】
［銀の粒子］
本実施形態の金属粉焼結ペーストに用いる金属粒子は、銀の粒子が主成分である。すなわち、金属粒子における前記銀の粒子の含有率は、例えば７０質量％以上、好ましくは８０質量％以上、よりこのましくは９０質量％以上であることを意味する。なお、銀の粒子には、例えば１０質量％以下、好ましくは７質量％以下、より好ましくは５質量％以下の酸化銀の粒子を含んでもよい。
【００２３】
この銀の粒子は、平均粒径（メジアン径）が１種類のものであっても、２種類以上のものを混合して用いてもよい。銀の粒子は、平均粒径（メジアン径）が０．３μｍ〜５μｍであり、好ましくは１．０μｍ〜４μｍであり、より好ましくは１．５μｍ〜３．５μｍである。これにより電気抵抗値を小さくすることができる。銀の粒子以外の金属粒子は、平均粒径（メジアン径）が、０．１μｍ〜１５μｍのものを使用することもできるが、０．３μｍ〜１０μｍが好ましく、０．３μｍ〜５μｍがより好ましい。
【００２４】
前記銀の粒子は、粒径が０．３μｍ未満の粒子の含有量が５質量％以下であるのが好ましく、４質量％以下であるのがより好ましい。
【００２５】
前記銀の粒子は、粒径が０．５μｍ以下の粒子の含有量が１５質量％以下であるのが好ましく、１０質量％以下であるのがより好ましい。
【００２６】
前記銀の粒子の平均粒径（メジアン径）は、レーザー回折法により測定することができる。なお、平均粒径（メジアン径）とは、粒度分布から求めた積算堆積頻度が５０％の値を意味する。以下、平均粒径は特に断りのない限りメジアン径を意味する。
【００２７】
また、前記銀の粒子は、比表面積が０．４ｍ2／ｇ〜１．５ｍ2／ｇであり、好ましくは０．６ｍ2／ｇ〜０．９ｍ2／ｇであり、より好ましくは０．６６ｍ2／ｇ〜０．７４ｍ2／ｇである。これにより隣接する銀粒子の接合面積を大きくすることができ、かつ銀の粒子の添加による粘度上昇が小さいため、ペースト中に銀の粒子を多く含む事ができる。これによりボイドの発生が抑えられ、高い接合強度が得られる。金属粉焼結ペーストの主原料である銀の粒子の比表面積は、ＢＥＴの方法により測定することができる。
【００２８】
前記銀の粒子の形態は限定されないが、例えば、球状、扁平な形状、フレーク状、多面体等が挙げられ、フレーク状が好ましい。フレーク状とすることで隣り合う銀の粒子との接触面積が大きくなり、電気抵抗が下がるからである。前記銀粒子の形態は、平均粒径が所定の範囲内の銀の粒子に関して、均等であるのが好ましい。前記銀粒子は、平均粒径が２種類以上のものを混合する場合、それぞれの平均粒径の銀の粒子の形態は、同一であっても異なっていてもよい。例えば、平均粒径が３μｍである銀の粒子と平均粒径が０．３μｍである銀の粒子の２種類を混合する場合、平均粒径が０．３μｍである銀の粒子は球状であり、平均粒径が３μｍである銀の粒子は扁平な形状であってもよい。
【００２９】
本実施形態の金属粉焼結ペーストは、銀の粒子を主成分として含む。本実施形態の金属粉焼結ペーストは、銀の粒子以外の金属粒子としては、例えば、金、銅、白金、パラジウム、ロジウム、ルテニウム、イリジウムおよびオスミウムの金属粒子を１種以上使用できる。
【００３０】
前記銀の粒子の含有量が、ペーストに対して７０質量％以上であるのが好ましく、８５質量％以上であるのがより好ましく、９０質量％以上であるのがさらに好ましい。前記銀の粒子の含有量が所定の範囲であると、得られる導電性材料の接合強度が高くなるからである。
【００３１】
［無機スペーサー粒子］
本実施形態の金属粉焼結ペーストはＣＶ値（標準偏差／平均値）が５％未満の無機スペーサー粒子を含む。前記無機スペーサー粒子は、シリカから成るのが好ましい。前記無機スペーサー粒子が無機物から成るため、前記金属粉焼結ペーストの焼成時に熱分解する恐れが低い。また、前記無機スペーサー粒子が無機物から成るため、前記金属粉焼結ペーストの焼成時に、焼結を阻害する揮発分が発生しない。
【００３２】
前記無機スペーサー粒子として機能するためには粒径が均一であるのが好ましい。粒径が均一であると、小さい粒子を含む場合には、前記金属粉焼結ペースト上に配置したチップの傾きや、前記金属粉焼結ペーストの焼結体の厚みのばらつきを抑制することができ、チップ表面へのアッセンブリ工程時の高さ設定範囲外による不具合や、熱応力に対する耐久性不足を防止することができる。前記無機スペーサー粒子の粒径の均一さは、ＣＶ値（標準偏差／平均値）で５％未満であり、４％未満が好ましく、３％未満がより好ましい。ＣＶ値が小さいほど、前記無機スペーサー粒子の粒径のばらつきが小さいことを意味する。前記無機スペーサー粒子のＣＶ値（標準偏差／平均値）は、例えば分解能に優れるコールターカウンターで測定することができる。
【００３３】
前記無機スペーサー粒子の平均粒径（メジアン径）は１０〜６０μｍが好ましく、１０〜５０μｍがより好ましく、２０μｍ〜４０μｍがさらに好ましい。前記無機スペーサー粒子の平均粒径（メジアン径）が１０μｍ以上であると、前記金属粉焼結ペーストを適度に厚く作成することができ、好ましい。また、前記無機スペーサー粒子の平均粒径（メジアン径）が６０μｍ以下であると、スペーサーとして機能する割合が低く、前記金属粉焼結ペーストの焼結体の強度が低下するのを防止できるためである。
【００３４】
前記無機スペーサー粒子の平均粒径（メジアン径）は、レーザー回折・散乱法により求めた粒度分布を用いて測定することができる。なお、平均粒径（メジアン径）とは、粒度分布から求めた積算堆積頻度が５０％の値を意味する。以下、平均粒径は特に断りのない限りメジアン径を意味する。
【００３５】
前記無機スペーサー粒子の添加量は、前記金属粉焼結ペーストにおける無機スペーサー粒子の濃度が用いるチップ面積（ｍｍ2）に対して３ｐｃｓ以上となる添加量であればよく、２０ｐｃｓ以上となる添加量が好ましく、１００ｐｃｓ以上となる添加量がより好ましい。前記無機スペーサー粒子の濃度が３ｐｃｓ／チップ面積以上であると、前記金属粉焼結ペースト上に配置したチップ傾きや前記金属粉焼結ペーストの焼結体の厚みのばらつき発生を抑制できるためである。ここで「ｐｃｓ」は、粒子の個数を意味する。また、前記無機スペーサー粒子の添加量は、前記金属粉焼結ペーストにおける前記無機スペーサー粒子の濃度が１０体積％以下となる添加量が好ましく、５体積％以下となる添加量がより好ましい。前記金属粉焼結ペーストにおける前記無機スペーサー粒子の濃度が１０体積％以下であると、得られる焼結体の強度が低下するのを防止できるためである。
【００３６】
上記の無機スペーサー粒子の濃度は、重量比に計算し直して用いる事ができる。具体的には、混合材料の比重は下記の式１で求められる事が知られている。
１／（材料Ａ重量比／材料Ａ比重＋材料Ｂ重量比／材料Ｂ比重＋・・）・・［式１］
さらに金属粉焼結ペーストの厚みは、スペーサーを用いる場合、スペーサーの直径に相当すると考えられる。このため、下記の式２によりチップ下ペースト体積が計算できる。
チップ下ペースト体積＝チップ面積×スペーサー直径・・［式２］
チップ下ペースト体積に式１で求められるペースト比重を掛ける事でチップ下ペースト重量が計算できるので、下記の式３によりチップ下スペーサー総体積が求まる。
チップ下スペーサー総体積
＝チップ下ペースト体積×ペースト比重×スペーサー重量比／スペーサー比重・・［式３］
上限濃度設定のためのスペーサー体積％は以下の式４で計算できる。
粒子濃度（体積％）＝チップ下スペーサー総体積×１００／チップ下ペースト体積・・［式４］
さらに、スペーサー粒子体積は下記の式５により粒径から計算できる。
スペーサー粒子体積＝４×π×（粒径／２）×（粒径／２）×（粒径／２）／３・・［式５］
下記の式６で下限濃度設定のための粒子濃度（ｐｃｓ／チップ面積）が求まる。
粒子濃度（ｐｃｓ／チップ面積）＝チップ下スペーサー総体積／スペーサー粒子体積・・［式６］
上記の計算はスペーサー重量比から粒子濃度を求めているが、計算を逆にすれば任意の粒子濃度に相当するスペーサー重量比を求められる。
【００３７】
［界面活性剤］
本実施形態の金属粉焼結ペーストにはアニオン性の界面活性剤が含まれても良い。アニオン性による電界により、一般にマイナスの表面電位を持つ銀や金といった電極に対して、アニオン性の界面活性剤が電界による耐ブリード性を発揮することにより、基板底面への漏れや汚染によるワイヤーボンド不良が改善され、安定した電子部品の製造が可能になる。
【００３８】
前記界面活性剤は、揮発性が高いものが好ましい。具体的にはTG−DTA（示差熱・熱重量同時分析）において室温付近から毎分２℃で昇温した際に、３５０℃時点の残渣が初期質量に対して２０質量％以下となるものが好ましく、５質量％以下となるものがさらに好ましい。前記残渣が２０質量％以下であれば、焼成時に揮発残渣が焼結を疎外しないため、接合強度が高くなるためである。
【００３９】
前記アニオン性界面活性剤は、カルボキシル基、またはその塩を含むカルボン酸型であるのが好ましく、下記式（Ｉ）で表されるカルボン酸型であるのがより好ましい。
Ｒ1Ｏ（ＣＨ2ＣＨ（Ｒ2）Ｏ）n1ＣＨ2ＣＯＯＲ3        （Ｉ）
［式中、Ｒ1は炭素数７以上の直鎖または分岐のあるアルキル基であり、Ｒ2は−Ｈまたは−ＣＨ3または−ＣＨ2ＣＨ3、−ＣＨ2ＣＨ2ＣＨ3のいずれかであり、Ｒ3は−Ｈまたはアルカリ金属であり、ｎ１は２〜５の範囲である。］
【００４０】
また、前記アニオン性界面活性剤は、下記式（ＩＩ）で表されるカルボン酸型であるのがより好ましい。
Ｒ11−Ｃ（Ｏ）Ｎ（Ｒ12）（ＣＨ2）n2ＣＯＯＲ13        （ＩＩ）
［式中、Ｒ11は、炭素数７以上の直鎖または分岐のあるアルキル基であり、Ｒ12は−Ｈまたは−ＣＨ3または−ＣＨ2ＣＨ3、−ＣＨ2ＣＨ2ＣＨ3のいずれかであり、Ｒ13は−Ｈ、ＮＨ+（Ｃ2Ｈ4ＯＨ）3またはアルカリ金属であり、ｎ２は１〜５の範囲である。］
【００４１】
また、前記アニオン性界面活性剤は、下記式（ＩＩＩ）で表されるカルボン酸型であるのがより好ましい。
Ｒ21−ＣＨ＝ＣＨ−（ＣＨ2）n3ＣＯＯＲ22        （ＩＩＩ）
［式中、Ｒ21は、炭素数７以上の直鎖または分岐のあるアルキル基であり、Ｒ22は−Ｈまたはアルカリ金属であり、ｎ３は１〜１０の範囲である。］
【００４２】
また、前記アニオン性界面活性剤は、下記式（ＩＶ）で表されるカルボン酸型であるのがより好ましい。
Ｒ31−ＣＯＯＲ32        （ＩＶ）
［式中、Ｒ31は、ＯＨまたはＣＯＯＲ33（Ｒ33は、アルカリ金属である）で任意に置換された炭素数７以上の直鎖または分岐のあるアルキル基またはアルコキシ基であり、Ｒ32は−Ｈまたはアルカリ金属である。］
【００４３】
また、前記アニオン性界面活性剤は、スルホ基、またはその塩を含むスルホン酸型であるのが好ましく、下記式（Ｖ）で表されるスルホン酸型であるのがさらに好ましい。
Ｒ41−ＳＯ3Ｒ42        （Ｖ）
［式中、Ｒ41は、ＯＨまたはＣＯＯＲ43（Ｒ43は、アルキル基である）で任意に置換された炭素数７以上の直鎖または分岐のあるアルキル基、アラルキル基もしくはアルケニル基またはアラルキル基であり、Ｒ42は、−Ｈまたはアルカリ金属である。］
【００４４】
また、前記アニオン性界面活性剤は、カルボキシル基、またはその塩とスルホ基、またはその塩を両方含むカルボン−スルホン酸型であるのが好ましく、下記式（ＶＩ）で表されるカルボン−スルホン酸型であるのがさらに好ましい。
【００４５】
【化１】
2018190540.tif 000003
【００４６】
［式中、Ｒ51は炭素数７以上の直鎖または分岐のあるアルコキシ基またはＲ54−ＣＯＮＨ−であり（Ｒ54は、炭素数７以上の直鎖または分岐のあるアルキル基）、Ｒ52およびR53は−Ｈまたはアルカリ金属であり、ｎ５は１〜８の範囲であり、ｎ６は０〜１の範囲であり、ｎ７は０〜１の範囲である。］
【００４７】
また、前記アニオン性界面活性剤は、リン酸エステル構造、またはその塩であるリン酸エステル型であるのが好ましく、下記式（ＶＩＩ）で表される硫酸エステル型であるのがさらに好ましい。
Ｒ61−Ｏ−ＰＯ（ＯＲ62）ＯＲ63        （ＶＩＩ）
［式中、Ｒ61及びＲ62は、直鎖または分岐のあるアルキル基であり、Ｒ63は、−Ｈまたはアルカリ金属である。］
【００４８】
前記界面活性剤の含有量は、本実施形態の金属粉焼結ペーストに対して１０質量％を上限とすることが好ましい。また、前記界面活性剤の含有量は、前記金属粉焼結ペーストに対して２質量％以下であるのが好ましい。焼成により完全に揮発させることができるからである。
【００４９】
前記界面活性剤は、２５℃で液状であるのが好ましい。前記ペースト中の固形分が抑えられるため、銀粉を多く含む事が可能になり、得られる焼結体においてボイドが発生しにくくなるためである。
【００５０】
［有機溶剤］
本実施形態の金属粉焼結ペーストは、分散媒として有機溶剤を含む事が好ましい。銀の粒子を有機溶剤に均一に分散する事で、印刷やディスペンスといった手法により効率的に高品質な塗布が可能になるからである。
【００５１】
従来の金属粉焼結ペーストには樹脂を含むものもあるが、焼結により高温が必要となる点と、樹脂成分、もしくはその揮発分が周辺部材を汚染する点で、本実施形態の金属粉焼結ペーストにおいては、樹脂を含まず揮発性有機溶剤を分散媒とするものが優れる。
【００５２】
前記分散媒は、１種類の有機溶剤であっても、２種類以上の有機溶剤の混合物であってもよく、ジオールとエーテルとの混合物であるのが好ましい。このような分散媒を用いる金属粉焼結ペーストにより低温で半導体素子と実装部材を接合することができるためである。
【００５３】
前記分散媒の沸点は３００℃以下であることが好ましく、１５０℃〜２５０℃であるのがより好ましい。前記分散媒の沸点が１５０℃〜２５０℃の範囲であると、分散媒揮発による金属粉焼結ペーストの室温時粘度変化を抑制することができて作業性が良好であるからである。さらに、分散媒の沸点が範囲であると、前記分散媒は焼成により完全に揮発させることができる。
【００５４】
ジオールとしては、例えば、エチレングリコール、１，３−プロパンジオール、１，４−ブタンジオール、ジエチレングリコール、１，５−ペンタンジオール、１，６−ヘキサンジオール、ジプロピレングリコール、トリエチレングリコール、テトラエチレングリコール、１，２−プロパンジオール、１，３−ブタンジオール、２，３−ブタンジオール、ネオペンチルグリコール（２，２−ジメチルプロパン−１，３−ジオール）、１，２−ヘキサンジオール、２，５−ヘキサンジオール、２−メチル−２，４−ペンタンジオール、３−メチル−１，３−ペンタンジオール、２−エチル−１，３−ヘキサンジオール等の脂肪族ジオール類；２，２−ビス（４−ヒドロキシシクロヘキシル）プロパン、２，２，−ビス（４−ヒドロキシシクロヘキシル）プロパンのアルキレンオキサイド付加物；１，４−シクロヘキサンジオール、１，４−シクロヘキサンジメタノール等の脂環族ジオール類が挙げられる。
【００５５】
エーテルとしては、例えば、ジプロピレングリコールメチルエーテル、トリプロピレングリコールメチルエーテル、プロピレングリコールｎ−プロピルエーテル、ジプロピレングリコールｎ−プロピルエーテル、プロピレングリコールｎ−ブチルエーテル、ジプロピレングリコールｎ−ブチルエーテル、プロピレングリコールフェニルエーテル、ジプロピレングリコールジメチルエーテル、１，３−ジオキソラン、エチレングリコールモノブチルエーテル、ジエチレングリコールモノエチルエーテル、ジエチレングリコールモノブチルエーテル、エチレングリコールモノエチルエーテル等が挙げられる。
【００５６】
前記分散媒がジオールとエーテルとの混合物の場合、ジオールとエーテルの質量比は、ジオール：エーテル＝７〜９：２であるのが好ましい。このような有機溶剤の混合物を用いる金属粉焼結ペーストにより低温で半導体素子と実装部材を接合することができるためである。
【００５７】
前記分散媒の含有量は、金属粉焼結ペーストの塗布方法により必要粘度が変化するため特に限定するものではない。前記金属粉焼結ペーストを焼成して得られる焼結体の接合層の空隙率を抑制するため、前記金属粉焼結ペーストに対する分散媒の含有量は、３０質量％を上限とすることが好ましい。
【００５８】
［樹脂］
本実施形態の金属粉焼結ペーストは、実質的に樹脂を含まない。前記樹脂としては、エポキシ樹脂やフェノール樹脂等の結合剤、ポリアミド樹脂などの硬化剤が挙げられる。
【００５９】
＜金属粉焼結ペーストの製造方法＞
また、ＣＶ値（標準偏差／平均値）が５％未満の無機スペーサー粒子と、平均粒径（メジアン径）が０．３μｍ〜５μｍの銀の粒子とを混合することを含み、ただし実質的に樹脂とは混合しない金属粉焼結ペーストの製造方法について以下に説明する。なお、前記無機スペーサー粒子、銀の粒子および樹脂については、前記金属粉焼結ペーストにおいて説明したとおりである。
【００６０】
本実施形態の金属粉焼結ペーストが界面活性剤と分散媒を更に含む場合、本実施形態の金属粉焼結ペーストの製造方法は、界面活性剤と、ＣＶ値（標準偏差／平均値）が５％未満の無機スペーサー粒子と、平均粒径（メジアン径）が０．３μｍ〜５μｍの銀の粒子と、分散媒とを混合することを含み、ただし実質的に樹脂とは混合しない。なお、前記無機スペーサー粒子、銀の粒子、樹脂、界面活性剤および分散媒については、前記金属粉焼結ペーストにおいて説明したとおりである。
【００６１】
本実施形態の金属粉焼結ペーストの製造方法における混合は、室温で行うことができ、脱泡工程を含む事が好ましい。脱泡工程を含む事により、チップ下に気泡が入る事によるチップと実装部材との接合強度の低下を防ぐ事ができる。
【００６２】
＜金属粉焼結ペースト＞
１７０℃６０分の大気オーブンによる焼成によって電気抵抗が６μΩ・ｃｍ以下の導電性材料が得られる金属粉焼結ペーストが好ましい。
【００６３】
＜導電性材料の製造方法＞
また、金属粉焼結ペーストを焼成する工程を含む本実施形態の導電性材料の製造方法について説明する。この方法において金属粉焼結ペーストは、本実施形態の金属粉焼結ペーストである。
【００６４】
［焼成条件］
前記焼成は、非酸化性雰囲気下、大気下、真空雰囲気下、酸素もしくは混合ガス雰囲気下などの雰囲気下等で行ってもよいが、酸素、オゾン又は大気雰囲気下で行われるのが好ましい。この雰囲気下で焼成すれば、銀の熱拡散が加速され、より高い焼結強度を有する導電性材料（焼結体）が得られるからである。
【００６５】
本実施形態において、前記焼成は、１６０℃〜３００℃の範囲の温度で行われるのが好ましい。温度範囲で焼成される場合、半導体素子等が実装される樹脂パッケージの融点よりも低い温度で、金属接合が可能だからである。また、焼成は、１６０℃〜２６０℃の範囲の温度で行われるのがより好ましく、１７０℃〜１９５℃の範囲の温度で行われるのがさらに好ましい。従来の樹脂を含む接着剤を想定したリードフレームは２００℃以上で劣化する部材が含まれるためである。
【００６６】
前記焼成は、例えば１０分〜１８０分間、好ましくは３０分〜１２０分間、行われる。
【００６７】
前記焼成は、例えば、１６０℃〜３００℃の範囲で１０分〜１８０分、好ましくは３０分〜１２０分間行われる。
【００６８】
＜導電性材料＞
本実施形態の導電性材料は、本実施形態の金属粉焼結ペーストを焼成して得られる。本実施形態の導電性材料は、電気抵抗値が５０μΩ・ｃｍ以下であるのが好ましい。電気抵抗が低いほど、電極として用いる場合には電力のロスが抑えられ、また放熱性に優れるためである。電気抵抗値は、１０μΩ・ｃｍ以下であるのがより好ましく、６μΩ・ｃｍ以下であるのがさらに好ましい。
【００６９】
＜接合方法＞
本実施形態の金属粉焼結ペーストを用いて、チップと基板を接合する方法は、
前記金属粉焼結ペーストを前記基板上に塗布し、
前記金属粉焼結ペーストの上に前記チップを配置し、
前記金属粉焼結ペーストと前記チップが配置された前記基板を加熱し、前記金属粉焼結ペーストを焼結させて前記チップと前記基板を接合させる工程を含む。
【００７０】
［加熱条件］
前記加熱は、非酸化性雰囲気下、大気下、真空雰囲気下、酸素もしくは混合ガス雰囲気下、気流中などの雰囲気下等で行ってもよいが、酸素、オゾン又は大気雰囲気下で行われるのが好ましい。この雰囲気下で加熱すれば、銀の熱拡散が加速され、より高い焼結強度を有する導電性材料（焼結体）が得られるからである。
【００７１】
本実施形態において、前記焼成は、１６０℃〜３００℃の範囲の温度で行われるのが好ましい。温度範囲で焼成される場合、半導体素子等が実装される樹脂パッケージの融点よりも低い温度で、金属接合が可能だからである。また、焼成は、１６０℃〜２６０℃の範囲の温度で行われるのがより好ましく、１７０℃〜１９５℃の範囲の温度で行われるのがさらに好ましい。従来の樹脂を含む接着剤を想定したリードフレームは２００℃以上で劣化する部材が含まれるためである。
【００７２】
前記加熱は、例えば１０分〜１８０分間、好ましくは３０分〜１２０分間、行われる。
【００７３】
前記加熱は、例えば、１６０℃〜３００℃の範囲で１０分〜１８０分、好ましくは３０分〜１２０分間行われる。
【００７４】
本実施形態の金属粉焼結ペーストを用いるため、前記接合する方法によれば前記チップの傾きや焼結体の厚みのばらつきを抑制することができる。
【実施例】
【００７５】
以下、実施例、比較例、参考例を元に、本実施形態に係る金属粉焼結ペースト、金属粉焼結ペーストの製造方法、導電性材料、および導電性材料の製造方法について説明する。
【００７６】
［比較例１］
有機溶剤である２−エチル−１，３−ヘキサンジオール（０．５７ｇ）とジエチレングリコールモノブチルエーテル（０．１４ｇ）および、アニオン性液状界面活性剤（三洋化成工業株式会社製、製品名「ビューライトＬＣＡ−Ｈ」、ラウレス−５−カルボン酸、２５℃で液状、０．０９ｇ）を、自転・公転ミキサー（商品名「あわとり錬太郎ＡＲ−２５０」、株式会社シンキー製）にて１分間攪拌、次いで１５秒間脱泡のサイクルを１サイクル用いて攪拌し、溶剤混合物を得た。
【００７７】
フレーク状銀粒子（福田金属箔粉工業株式会社製、製品名「ＡｇＣ−２３９」、フレーク状、平均粒径（メジアン径）が２．７μｍ、比表面積が０．７ｍ2／ｇ、粒径０．３μｍ未満の粒子の含有量は１質量％、粒径０．５μｍ以下の粒子の含有量は３質量％、９．１９ｇ）を計量して前記溶剤混合物に加えた。得られた混合物を、自転・公転ミキサー（商品名「あわとり錬太郎ＡＲ−２５０」、株式会社シンキー製）にて１分間攪拌および１５秒間脱泡のサイクルを、１サイクル用いて攪拌し、金属粉焼結ペースト（１０ｇ）を得た（銀の粒子の含有量は、９１．９質量％）。
【００７８】
［実施例１］
有機溶剤である２−エチル−１，３−ヘキサンジオール（０．５７ｇ）とジエチレングリコールモノブチルエーテル（０．１４ｇ）および、アニオン性液状界面活性剤（三洋化成工業株式会社製、製品名「ビューライトＬＣＡ−Ｈ」、ラウレス−５−カルボン酸、２５℃で液状、０．０９ｇ）を自転・公転ミキサー（商品名「あわとり錬太郎ＡＲ−２５０」、株式会社シンキー製）にて１分間攪拌、次いで１５秒間脱泡のサイクルを１サイクル用いて攪拌し、溶剤混合物を得た。
【００７９】
前記溶剤混合物に、フレーク状銀粒子（福田金属箔粉工業株式会社製、製品名「ＡｇＣ−２３９」、フレーク状、平均粒径（メジアン径）が２．７μｍ、比表面積が０．７ｍ2／ｇ、粒径０．３μｍ未満の粒子の含有量は１質量％、粒径０．５μｍ以下の粒子の含有量は３質量％、９．１６ｇ）と、真球状シリカスペーサー（宇部エクシモ製、製品名「ハイプレシカＴＳ」、コールターカウンターによる測定で平均粒径（メジアン径）が３１．１４μｍ、ＣＶ値が１．９２％、０．０３ｇ）を計量して加えた。得られた混合物を、自転・公転ミキサー（商品名「あわとり錬太郎ＡＲ−２５０」、株式会社シンキー製）にて１分間攪拌および１５秒間脱泡のサイクルを、１サイクル用いて攪拌し、金属粉焼結ペースト（１０ｇ）を得た（銀の粒子の含有量は、９１．６質量％、スペーサー粒子濃度は２１４ｐｃｓ／チップ面積で０．９４体積％）。
【００８０】
［実施例２］
真球状シリカスペーサー（宇部エクシモ製、製品名「ハイプレシカＴＳ」、平均粒径（メジアン径）が３１．１４μｍ、ＣＶ値が１．９２％、０．０３ｇ）の代わりに真球状シリカスペーサー（宇部エクシモ製、製品名「ハイプレシカＴＳ」、コールターカウンターによる測定で平均粒径（メジアン径）が５０．８μｍ、ＣＶ値が１．１％、０．０９ｇ）を用いた以外は、実施例１と同様に行い、金属粉焼結ペースト（１０ｇ）を得た（銀の粒子の含有量は、９１．０質量％、スペーサー粒子濃度は２１４ｐｃｓ／チップ面積で２．６２体積％）。
【００８１】
＜導電性材料＞
比較例１、実施例１または２において得られた金属粉焼結ペーストを、表面に金を有する銅フレームにディスペンス法を用いて塗布し、裏面に銀電極を有し、外形４６５０μｍ×２３００μｍ、厚み４００μｍの、窒化アルミを基材とするサブマウントチップをその上へマウントした。サブマウントチップには半導体発光素子が実装されている。金属粉焼結ペーストを介してサブマウントチップがマウントされた基板を、大気オーブンを用いて１８５℃で１２０分加熱し、その後、冷却した。冷却後に、サブマウント表面とフレーム表面の高さの差を光学式の測定顕微鏡で測定し、サブマウント厚みよりペースト厚みを算出した。その後、加熱後の金属粉焼結ペーストを介してサブマウントチップがマウントされた基板の半量を、８５℃、８５％の高温高湿槽に２４時間投入し、２６０℃、１０秒のリフローパスを実施するサイクルを計２サイクル実施した。その後、リフロー前とリフロー後の両サンプルを、基板からサブマウントチップを剥す方向に剪断力をかけ、サブマウントチップが剥離したときの強度を接合強度として測定した。
【００８２】
また、比較例１、実施例１または２において得られた金属粉焼結ペーストを、ガラス基板（厚み１ｍｍ）にスクリ−ン印刷法により厚み１００μｍに塗布した。金属粉焼結ペーストが塗布されたガラス基板を、大気オーブンを用いて１８５℃で１２０分加熱し、その後、冷却した。得られた配線（導電性材料）を製品名「ＭＣＰ−Ｔ６００」（三菱化学株式会社製）を用い４端子法にて電気抵抗を測定した。
【００８３】
表１に比較例１及び実施例１乃至２の配合比とペースト厚み、吸湿リフローパス試験前後のダイシェア試験の測定結果、電気抵抗の測定結果を示す。
【００８４】
【表１】
2018190540.tif 000004
【００８５】
表１に示すように、スペーサー粒子を添加していない比較例１に比べて、スペーサー粒子を添加した実施例１および２については全て吸湿リフローパス試験前後のダイシェア強度維持率が高くなり、改善が見られた。また粒子径とペースト厚みに相関が見られた。実施例１および２において、電気抵抗についても十分小さい値を維持していた。
【００８６】
実施形態に係る金属粉焼結ペーストにより、ペーストを厚く形成する事ができ、熱応力による膨張収縮時の変形率を下げる事ができるため、吸湿リフローパス時の接合強度低下を抑制することができる。
【産業上の利用可能性】
【００８７】
本実施形態の金属粉焼結ペーストは、例えば、耐熱パワー配線、部品電極、ダイアタッチ、微細バンプ、フラットパネル、ソーラ配線等の製造用途およびウェハ接続等の用途、またこれらを組み合わせて製造する電子部品の製造に適用できる。また、本実施形態の導電性材料の製造方法は、例えば、ＬＥＤやＬＤなどの半導体発光素子を用いた発光装置を製造する際にも適用できる。